(57)【要約】【課題】水性顔料インクを用いる産業用インクジェット印刷機で優れたインクドット拡散効果を有し、且つインクの裏抜けおよびコックリングの発生を抑制できる産業用インクジェット印刷機用塗工紙を提供する。【解決手段】原紙の少なくとも片面にインク受容層を１層以上有する産業用インクジェット印刷機用塗工紙において、原紙に最も近いインク受容層と原紙との間にラテックス層を有し、原紙から最も遠いインク受容層がポリオキシエチレンアルキルエーテル化合物を含有し、原紙から最も遠い位置のインク受容層を厚み方向で上下領域に２等分したとき、ポリオキシエチレンアルキルエーテル化合物の含有量が、下記関係にあることを特徴とする産業用インクジェット印刷機用塗工紙によって達成される。    上領域（原紙から遠い側）の含有量＞下領域（原紙に近い側）の含有量【選択図】なし【特許請求の範囲】
【請求項１】
原紙の少なくとも片面にインク受容層を１層以上有する産業用インクジェット印刷機用塗工紙において、原紙に最も近いインク受容層と原紙との間にラテックス層を有し、原紙から最も遠いインク受容層がポリオキシエチレンアルキルエーテル化合物を含有し、原紙から最も遠い位置のインク受容層を厚み方向で上下領域に２等分したとき、ポリオキシエチレンアルキルエーテル化合物の含有量が、下記関係にあることを特徴とする産業用インクジェット印刷機用塗工紙。
上領域（原紙から遠い側）の含有量＞下領域（原紙に近い側）の含有量
【請求項２】
ラテックス層におけるラテックスの塗工量が、片面あたり０．２５ｇ／ｍ２以上２．５ｇ／ｍ２以下の範囲である請求項１に記載の産業用インクジェット印刷機用塗工紙。
【請求項３】
原紙から最も遠いインク受容層におけるポリオキシエチレンアルキルエーテル化合物の含有量が、片面あたり０．００１ｇ／ｍ２以上０．１ｇ／ｍ２以下の範囲である請求項１または２に記載の産業用インクジェット印刷機用塗工紙。
【発明の詳細な説明】
【技術分野】
【０００１】
本発明は、産業用インクジェット印刷機に用いられる産業用インクジェット印刷機用塗工紙に関する。特に、水性顔料インクを用いる産業用インクジェット印刷機に好適な産業用インクジェット印刷機用塗工紙に関する。
【背景技術】
【０００２】
インクジェット記録方式の技術が急速に進歩し、多数枚の印刷物を製造するための商業印刷用の印刷機にインクジェット記録方式が採用され、産業用インクジェット印刷機として開示されている（例えば、特許文献１および２、非特許文献１および２参照）。これら産業用インクジェット印刷機は、例えば、大日本スクリーン製造社のＴｒｕｅｐｒｅｓｓＪｅｔ、コダック社のＰｒｏｓｐｅｒおよびＶＥＲＳＡＭＡＲＫ、富士フィルム社のＪｅｔＰｒｅｓｓなど名称で販売されている。
【０００３】
このような産業用インクジェット印刷機（以下、「インクジェット印刷機」と記載）は、印刷諸条件に依存するものの、所謂ＳＯＨＯ向けインクジェットプリンタや大判プロッターに比べてカラー印刷速度が１０倍〜数十倍と速く、印刷速度が１５ｍ／分以上、より高速では６０ｍ／分を超える。
【０００４】
商業印刷に用いられるインクジェット印刷機、特に輪転方式のインクジェット印刷機は、宛名書き印刷・顧客情報印刷・ナンバリング印刷・バーコード印刷などのオンデマンド印刷用途に利用されている。オンデマンド印刷用途においては、固定情報をあらかじめオフセット印刷しておき、可変情報をインクジェット印刷する、という使われ方が多い。
【０００５】
インクジェット印刷機のインクは、水性染料インクと水性顔料インクとが存在する。印刷物の画像保存性の観点から水性顔料インクを用いる機種が増えている。しかしながら、水性顔料インクを使用した場合の問題点として、ドット拡散不良とインクの裏抜けが挙げられる。
【０００６】
ドット拡散不良とは、印刷用塗工紙にインクが衝突・吸収される過程においてインク滴の紙の平面方向への拡がりが不足する現象である。このためにインク滴により形成されるドットの重なり合いが不足し、画像部に本来あるべきインクが存在しないインク抜けが起こり、紙の搬送方向に「白筋」が発生する。白筋が発生すると印刷物の画質の点で印刷品質が低下する。
【０００７】
従って、インクのドットを印刷用塗工紙表面で適度に拡散させることにより、白筋の発生を防ぐことが必要となる。白筋の発生を抑制する方法として、平均粒子径が１００ｎｍ以下の無機微粒子の顔料としてシリカやアルミナを主体とする塗工液に、動的表面張力で規定された特定の界面活性剤を添加して塗工することでインクのドットを拡散させたインクジェット記録用紙や記録シートが開示されている（例えば、特許文献３および４参照）。しかしながら、このようなインクジェット記録用紙や記録シートは、インクジェット印刷機の水性顔料インクにおいてインク溶媒が原紙まで到達し易く、インクの裏抜けを発生し易い。これら記録用紙や記録シートは、インクジェット印刷機について検討されていない。
【０００８】
インクの裏抜けとは、印刷用塗工紙の片面に印刷した文字や画像が、もう一方の面から透けて見える現象を指す。インクジェット印刷機の水性顔料インクは粒子径が小さく、印刷用塗工紙の原紙まで到達し易く、インクの裏抜けを発生する場合がある。インクの裏抜けが発生すると印刷物の外観や視認の点で印刷品質が低下する。
【０００９】
印刷用塗工紙の原紙に含まれる填料を増加することで原紙の不透明度を向上させ、インクの裏抜けを軽減できる。しかしながら填料を増加すると原紙の強度が低下する。インクの裏抜けを抑制する方法として、原紙に含まれる填料に平均粒子径１．６μｍ以上のロゼッタ型軽質炭酸カルシウムを使用する方法が開示されている（例えば、特許文献５参照）。しかしながらこの方法では、ドット拡散不良の発生を十分に抑制することができない。
【００１０】
また、インク溶媒が原紙まで到着すると、繊維の伸縮によって原紙の波打ち（以下、「コックリング」と記載）が発生する場合がある。インク溶媒によって発生するコックリングは、インクジェット印刷機におけるプリントヘッドと紙との接触トラブル、あるいは印刷後加工時の寸法不良トラブルなどを引き起こす場合がある。
【００１１】
コックリングを抑制する方法として、バインダーと顔料を主成分とする溶媒吸収遅延層を設けるインクジェット記録用紙が開示されている（例えば、特許文献６参照）。しかしながら、この記録用紙は、インクジェット印刷機について検討していなく、ドット拡散不良の発生を十分に抑制することができない。
【先行技術文献】
【特許文献】
【００１２】
【特許文献１】特開２０１１−２５１２３１号公報
【特許文献２】特開２００５−０８８５２５号公報
【特許文献３】特開２００５−２１９３６９号公報
【特許文献４】特開２００３−０８０８３９号公報
【特許文献５】特許第４３４７８４０号公報
【特許文献６】特許第４５６１７５７号公報
【非特許文献】
【００１３】
【非特許文献１】徳増路子著「Ｂ２判印刷本紙対応インクジェット印刷機」（「印刷雑誌」、印刷学会出版部発行、２０１０年８月号（Ｖｏｌ．９３）、２１頁〜２４頁）
【非特許文献２】宮城安利著「オフセット品質のインクジェット印刷機」（「印刷雑誌」、印刷学会出版部発行、２０１０年８月号（Ｖｏｌ．９３）、２５頁〜２９頁）
【発明の概要】
【発明が解決しようとする課題】
【００１４】
本発明の課題は、インクジェット印刷機インクのドット拡散不良の発生を抑制しつつ、インクの裏抜け、コックリングの発生を抑制できる、インクジェット印刷機に使用する産業用インクジェット印刷機用塗工紙を提供することである。
【課題を解決するための手段】
【００１５】
本発明者は、上記の課題を鑑み鋭意研究した結果、原紙の少なくとも片面にインク受容層を１層以上有する産業用インクジェット印刷機用塗工紙において、原紙に最も近いインク受容層と原紙との間にラテックス層を有し、原紙から最も遠いインク受容層がポリオキシエチレンアルキルエーテル化合物を含有し、原紙から最も遠いインク受容層を厚み方向で上下領域に２等分したとき、ポリオキシエチレンアルキルエーテル化合物の含有量が、下記関係にあることを特徴とする産業用インクジェット印刷機用塗工紙によって、ドット拡散不良を抑制しつつ、インクの裏抜けおよびコックリングの発生を抑制できることを見出した。
上領域（原紙から遠い側）の含有量＞下領域（原紙に近い側）の含有量
【００１６】
好ましくは、ラテックス層におけるラテックスの塗工量が、片面あたり０．２５ｇ／ｍ２以上２．５ｇ／ｍ２以下の範囲である。
【００１７】
また好ましくは、原紙から最も遠いインク受容層におけるポリオキシエチレンアルキルエーテル化合物の含有量が、片面あたり０．００１ｇ／ｍ２以上０．１ｇ／ｍ２以下の範囲である。
【発明の効果】
【００１８】
本発明により、インクジェット印刷機インクのドット拡散不良を抑制しつつ、インクの裏抜けおよびコックリングの発生を抑制できる産業用インクジェット印刷機用塗工紙を提供することができる。
【発明を実施するための形態】
【００１９】
以下、本発明の産業用インクジェット印刷機用塗工紙について詳細に説明する。
【００２０】
（インクジェット印刷機）
インクジェット印刷機には、用紙搬送の違いによって連続紙タイプとカット紙タイプがある。また搭載するインク種には、色材が染料である水性染料インクと色材が顔料である水性顔料インクがある。本発明において、インクジェット印刷機の用紙搬送またはインク種についてはいずれでも構わない。好適には、連続紙タイプであり、水性顔料インクである。
【００２１】
本発明において、インクジェット印刷機の印刷速度は、６０ｍ／分以上である。これ未満の印刷速度であっても産業用インクジェット印刷が可能であるが、本発明の効果が顕著に認められる印刷速度は６０ｍ／分以上である。また、産業用という観点から生産性が重視され、生産性として６０ｍ／分以上が望まれる。カット紙タイプの場合は、印刷速度は、毎分当たりの印刷される用紙サイズから算出する。
【００２２】
（原紙）
本発明において、原紙は、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプなどの木材パルプと従来公知の填料を主成分として、バインダーおよびサイズ剤や定着剤、歩留まり向上剤、カチオン化剤、蛍光増白剤、紙力増強剤などの各種添加剤を必要に応じ１種以上用いて混合し、長網抄紙機、円網抄紙機、ツインワイヤー抄紙機などの各種装置で製造された原紙、または該原紙に対して、澱粉、ポリビニルアルコールなど表面サイズ剤でサイズプレス処理された上質紙である。
【００２３】
填料は、製紙分野で従来公知の填料であって、例えば、重質炭酸カルシウム、軽質炭酸カルシウム、焼成カオリン、シリカ、酸化チタンなどである。得られる原紙の白色度の点で、炭酸カルシウムが好ましい。
【００２４】
（ラテックス層）
本発明の産業用インクジェット印刷機用塗工紙は、原紙に最も近いインク受容層と原紙との間にラテックス層を有する。本発明において、ラテックス層とは、ラテックスを主成分として含有する塗工層である。主成分とは、ラテックス層全体に対して乾燥固形分として６０質量％以上をラテックスが占めることを指す。
【００２５】
本発明において、ラテックス層は、ラテックス以外に、サイズ剤、増粘剤、流動性改良剤、界面活性剤、消泡剤、抑泡剤、離型剤、発泡剤、浸透剤、蛍光増白剤、紫外線吸収剤、酸化防止剤、防腐剤、防バイ剤、耐水化剤等を必要に応じて適宜含有することができる。ラテックス層は、ドット拡散不良およびコックリングの発生を抑制する点で、顔料成分を含有しないことが好ましい。
【００２６】
本発明において、ラテックス層に用いるラテックスは、製紙分野で従来公知のラテックスであって特に限定されない。例えば、スチレン−ブタジエン系共重合体、メチルメタクリレート−ブタジエン系共重合体、スチレン−アクリル系共重合体、エチレン−アクリル酸系共重合体、アクリル酸エステル系重合体などである。これらのラテックスを単独または２種以上を組み合わせて用いることができる。本発明の効果の点で、スチレン−ブタジエン系共重合体が好ましい。
【００２７】
本発明において、ラテックス層の塗工量は特に限定されない。ラテックス層におけるラテックスの塗工量は、片面あたり０．２５ｇ／ｍ２以上２．５ｇ／ｍ２以下の範囲が好ましい。ラテックスの塗工量を０．２５ｇ／ｍ２以上とすることでドット拡散不良を安定的に抑制することができ、２．５ｇ／ｍ２以下とすることで製造時のラテックス層の乾燥不良を抑えることができる。
【００２８】
本発明において、ラテックス層を設ける方法は従来公知の塗工方法であればよく、特に限定されない。塗工方法は、例えば、各種サイズプレス方式、エアーナイフコーター、ブレードコーター、バーコーター、カーテンコーターなどである。製造コストの点から、各種サイズプレス方式が好ましい。サイズプレス方式は、２ロールサイズプレス、ブレードメタリングサイズプレス、ロッドメタリングサイズプレス、ゲートロールコーターなどである。
【００２９】
（インク受容層）
本発明において、産業用インクジェット印刷機用塗工紙はインク受容層を１層以上有し、原紙から最も遠いインク受容層がポリオキシエチレンアルキルエーテル化合物を含有する。インク受容層は、製造コストの点から１層が好ましい。インク受容層が１層の場合は、該１層がポリオキシエチレンアルキルエーテル化合物を含有し、該１層と原紙との間にラテックス層を有する。
【００３０】
原紙に最も近いインク受容層および原紙から最も遠いインク受容層は、ドット拡散不良を抑制する点およびインクの裏抜けを抑制する点で、乾燥固形分の塗工量が１０ｇ／ｍ２以上２０ｇ／ｍ２以下の範囲が好ましい。
【００３１】
原紙に最も近いインク受容層および原紙から最も遠いインク受容層は、インク吸収性およびの塗層強度の点から顔料およびバインダーを主成分として含有することが好ましい。本発明において、顔料とバインダーを主成分とするとは、顔料とバインダーとが占める割合が塗工層の乾燥固形分に対して最も高い状態をいう。
【００３２】
本発明において、インク受容層の顔料は製紙分野で従来公知の顔料であって、例えば、各種カオリン、クレー、タルク、重質炭酸カルシウム、軽質炭酸カルシウム、サチンホワイト、リトポン、酸化チタン、酸化亜鉛、シリカ、コロイダルシリカ、アルミナ、水酸化アルミニウム、プラスチック顔料などを挙げることができる。インク受容層は、これら顔料を単独または複数を組み合わせて含有することができる。本発明の効果の点で重質炭酸カルシウムが好ましい。
【００３３】
本発明において、インク受容層のバインダーは従来公知のバインダーであって、例えば、ポリアクリル酸ナトリウム、ポリアクリルアミド等のポリアクリル酸系、ポリ酢酸ビニル系、スチレン−ブタジエン共重合体、エチレン−酢酸ビニル等の各種共重合体ラテックス、ポリビニルアルコール、変性ポリビニルアルコール、ポリエチレンオキシド、ユリアまたはメラミン等のホルマリン樹脂、ポリエチレンイミン、ポリアミドポリアミン、エピクロルヒドリン等の水溶性合成物が挙げられる。さらには、天然植物から精製した澱粉、ヒドロキシエチル化澱粉、酸化澱粉、エーテル化澱粉、リン酸エステル化澱粉、酵素変性澱粉やそれらをフラッシュドライして得られる冷水可溶性澱粉、デキストリン、マンナン、キトサン、アラビノガラクタン、グリコーゲン、イヌリン、ペクチン、ヒアルロン酸、カルボキシメチルセルロース、ヒドロキシエチルセルロース等の天然多糖類またはそのオリゴマー、さらにはその変性体が挙げられる。また、カゼイン、ゼラチン、大豆蛋白、コラーゲン等の天然タンパク質またはその変性体、ポリ乳酸、ペプチド等の合成高分子やオリゴマーを挙げることができる。インク受容層は、これらを単独または組み合わせて含有することができる。またバインダーは、カチオン変性を施すことができる。顔料に対して過剰にバインダーを含有するとインクジェット印刷機の印刷において画像の汚れを発生する場合があるため、塗工層中の総顔料１００質量部に対してバインダーは３質量部以上３０質量部以下の範囲が好ましく、５質量部以上２０質量部以下の範囲がより好ましい。
【００３４】
本発明にかかるインク受容層は、顔料およびバインダーの他に添加剤として、インク定着剤、顔料分散剤、増粘剤、流動性改良剤、印刷適性向上剤、界面活性剤、消泡剤、抑泡剤、離型剤、発泡剤、浸透剤、蛍光増白剤、紫外線吸収剤、酸化防止剤、防腐剤、防バイ剤、耐水化剤等を適宜含有することができる。
【００３５】
インク受容層を設ける方法は、製紙分野で従来公知の塗工方法であればよく、例えば、エアーナイフコーター、ブレードコーター、バーコーター、カーテンコーターなどを挙げることができる。
【００３６】
（ポリオキシエチレンアルキルエーテル化合物）
本発明において、ポリオキシエチレンアルキルエーテル化合物は、Ｒ−Ｏ−（ＣＨ２ＣＨ２Ｏ）ｎＨ（Ｒはアルキル基、ｎは整数である）の構造を有する界面活性剤の一種である。本発明において、ポリオキシエチレンアルキルエーテル化合物は、界面活性能を有するような範囲且つドット拡散不良を抑制する点からその疎水基である上記式中のＲ（アルキル基）の炭素数が８以上２２以下の範囲が好ましい。具体的には、例えば、オクチル基（８）、ラウリル基（１２）、ミリスチル基（１４）、セチル基（１６）、ステアリル基（１８）、オレイル基（１８）、ベヘニル基（２２）などを挙げることができる（括弧内の数値はアルキル基の炭素数である）。また、界面活性能を有するような範囲且つドット拡散不良を抑制する点からポリオキシエチレンアルキルエーテルの親水基であるオキシエチレン基に関する上記式中のｎ、すなわちエチレンオキサイド基の数が、１０以上５０以下の範囲が好ましい。
【００３７】
本発明において、原紙から最も遠いインク受容層中のポリオキシエチレンアルキルエーテル化合物の含有量は、片面あたり０．００１ｇ／ｍ２以上０．１ｇ／ｍ２以下の範囲が好ましい。この範囲とすることによって、ドット拡散不良およびインクの裏抜けの発生を一層両立して抑制することができる。
【００３８】
本発明において、原紙から最も遠いインク受容層中のポリオキシエチレンアルキルエーテル化合物は、原紙から最も遠いインク受容層を厚み方向で上下領域に２等分したとき、ポリオキシエチレンアルキルエーテル化合物の各々含有量において、下記の関係、すなわち上領域（原紙から遠い側）の含有量が下領域（原紙に近い側）の含有量よりも多い関係である。インク受容層の上領域にポリオキシエチレンアルキルエーテル化合物が多く分布することによって、ドット拡散不良とインクの裏抜けの発生を抑制することができる。上領域中のポリオキシエチレンアルキルエーテル化合物含有量は、原紙から最も遠いインク受容層中のポリオキシエチレンアルキルエーテル化合物総含有量に対して８０質量％以上の範囲が好ましい。
上領域（原紙から遠い側）の含有量＞下領域（原紙に近い側）の含有量
【００３９】
このような含有量の分布は、原紙から最も遠いインク受容層塗工液を塗工・乾燥後に、原紙から最も遠いインク受容層の外面からポリオキシエチレンアルキルエーテル化合物を含有する水溶液を塗工、含浸あるいは噴霧など従来公知の方法で付与・浸透させることにより達成できる。
【００４０】
インク受容層のポリオキシエチレンアルキルエーテル化合物の含有量は、原紙から最も遠いインク受容層を厚み方向で上下領域に２等分となるように順次剥離し、各領域を粉砕し所定量の純水に浸し、超音波洗浄機にかけて純水中へ抽出されたポリオキシエチレンアルキルエーテル化合物の量として求めることができる。ポリオキシエチレンアルキルエーテル化合物は液体クロマトグラフィーによって定性・定量分析できる。
【００４１】
ポリオキシエチレンアルキルエーテル化合物を含有する水溶液は、ポリオキシエチレンアルキルエーテル化合物以外に、増粘剤、流動性改良剤、印刷適性向上剤、消泡剤、抑泡剤、離型剤、発泡剤、浸透剤、蛍光増白剤、紫外線吸収剤、酸化防止剤、防腐剤、防バイ剤、耐水化剤等を適宜配合することができる。
【００４２】
本発明の産業用インクジェット印刷機用塗工紙は、原紙とインク受容層との間にラテックス層を有する。ラテックス層によって、製造時では、ポリオキシエチレンアルキルエーテル化合物のインク受容層厚み方向への拡散を抑制することができ、印刷時では、インク溶媒の原紙への浸透を抑制且つインクの色材のインク受容層厚み方向への浸透を抑制することによって、コックリング、ドット拡散不良およびインクの裏抜け発生を抑制することができる。インク受容層塗工液に添加しインク受容層中に含有させる方法では、コックリング、ドット拡散不良およびインクの裏抜けの発生を良好に抑制することが困難である。
【００４３】
本発明において、産業用インクジェット印刷機用塗工紙は、本発明にかかるラテックス層およびインク受容層を両面に有することが好ましい。両面に設けることによりインクジェット印刷機で両面に良好に印刷できる。
【００４４】
本発明の産業用インクジェット印刷機用塗工紙は、そのまま使用することもできるが、必要に応じてマシンカレンダー、ソフトニップカレンダー、スーパーカレンダー、多段カレンダー、マルチニップカレンダー等により表面を平滑化することもできる。但し、平滑化のために過度のカレンダー処理を行うと、インク受容層の空隙を潰すこととなり、結果として、インクジェット印刷でのインク吸収性を悪化させるため、適度のカレンダー処理が好ましい。
【実施例】
【００４５】
以下に、本発明の実施例を挙げて説明するが、本発明はこれらの実施例に限定されるものではない。また、実施例において示す質量部および質量％は、特に明示しない限り乾燥固形分あるいは実質成分の値を示す。
【００４６】
（実施例１）
濾水度４００ｍｌｃｓｆのＬＢＫＰ１００質量部からなるパルプスラリーに、填料として重質炭酸カルシウム１６質量部、両性澱粉０．８質量部、硫酸バンド０．８質量部、アルキルケテンダイマー型サイズ剤（サイズパインＫ９０３、荒川化学工業社製）０．１５質量部を添加して、長網抄紙機で抄造し、マシンカレンダー処理をして、坪量８２ｇ／ｍ２の原紙を製造した。
【００４７】
原紙に、スチレン−ブタジエン共重合体ラテックスの６．０質量％水分散液であるラテックス層塗工液をロッドメタリングサイズプレス方式で両面に塗工・乾燥した。ラテックスの塗工量は、片面あたり乾燥固形分で１．５ｇ／ｍ２とした。
【００４８】
上記のラテックス層を有する原紙に、ブレードコーターでインク受容層塗工液を片面あたり乾燥固形分で１５ｇ／ｍ２となるよう両面に塗工・乾燥し、塗工紙を得た。インク受容層塗工液は、平均粒子径１．０μｍの重質炭酸カルシウム１００質量部に対して、スチレン−ブタジエン共重合体ラテックス（ＪＳＲ−２６０５Ｇ、ＪＳＲ社製）１０質量部および燐酸エステル化澱粉（ＭＳ＃４６００、日本食品化工社製）４質量部を水に添加し、十分に攪拌して調製した。
【００４９】
ポリオキシエチレンアルキルエーテル化合物を含有する水溶液として、ポリオキシエチレン（ｎ＝１３）セチルエーテルの０．１質量％水溶液を調製した。インク受容層を塗工・乾燥した塗工紙に、ポリオキシエチレンアルキルエーテル化合物の塗工量が片面あたり０．０１ｇ／ｍ２となるようにポリオキシエチレンアルキルエーテル化合物を含有する水溶液をエアーナイフコーターで両面塗工して乾燥し、実施例１のサンプルを作製した。
【００５０】
（実施例２）
実施例１において、ラテックス層塗工液の濃度を６．０質量％から０．６質量％に変更し、ラテックスの塗工量を片面あたり乾燥固形分で１．５ｇ／ｍ２から０．１５ｇ／ｍ２にする以外は実施例１と同様にして、実施例２のサンプルを作製した。
【００５１】
（実施例３）
実施例１において、ラテックス層塗工液の濃度を６．０質量％から１．０質量％に変更し、ラテックスの塗工量を片面あたり乾燥固形分で１．５ｇ／ｍ２から０．２５ｇ／ｍ２にする以外は実施例１と同様にして、実施例３のサンプルを作製した。
【００５２】
（実施例４）
実施例１において、ラテックス層塗工液の濃度を６．０質量％から１０．０質量％に変更し、ラテックスの塗工量を片面あたり乾燥固形分で１．５ｇ／ｍ２から２．５ｇ／ｍ２にする以外は実施例１と同様にして、実施例４のサンプルを作製した。
【００５３】
（実施例５）
実施例１において、ラテックス層塗工液の濃度を６．０質量％から１４．０質量％に変更し、ラテックスの塗工量を片面あたり乾燥固形分で１．５ｇ／ｍ２から３．５ｇ／ｍ２に変更した以外は実施例１と同様にして、実施例５のサンプルを作製した。
【００５４】
（実施例６）
実施例１において、ポリオキシエチレン（ｎ＝１３）セチルエーテルの０．１質量％水溶液を０．０２質量％水溶液とする以外は実施例１と同様にして、実施例６のサンプルを作製した。
【００５５】
（実施例７）
実施例１において、ポリオキシエチレン（ｎ＝１３）セチルエーテルの０．１質量％水溶液を０．４質量％水溶液とする以外は実施例１と同様にして、実施例７のサンプルを作製した。
【００５６】
（実施例８）
実施例１において、ポリオキシエチレンアルキルエーテル化合物をポリオキシエチレン（ｎ＝１０）オクチルエーテルに変更する以外は実施例１と同様にして、実施例８のサンプルを作製した。
【００５７】
（実施例９）
実施例１において、ポリオキシエチレンアルキルエーテル化合物をポリオキシエチレン（ｎ＝２３）ラウリルエーテルに変更する以外は実施例１と同様にして、実施例９のサンプルを作製した。
【００５８】
（実施例１０）
実施例１において、ポリオキシエチレンアルキルエーテル化合物をポリオキシエチレン（ｎ＝５０）オレイルエーテルに変更する以外は実施例１と同様にして、実施例１０のサンプルを作製した。
【００５９】
（実施例１１）
実施例１において、ポリオキシエチレンアルキルエーテル化合物をポリオキシエチレン（ｎ＝３０）ベヘニルエーテルに変更する以外は実施例１と同様にして、実施例１１のサンプルを作製した。
【００６０】
（実施例１２）
実施例１において、ポリオキシエチレン（ｎ＝１３）セチルエーテルの０．１質量％水溶液を０．００５質量％水溶液とし、ポリオキシエチレンアルキルエーテル化合物の塗工量が片面あたり０．０００５ｇ／ｍ２となるようにする以外は実施例１と同様にして、実施例１２のサンプルを作製した。
【００６１】
（実施例１３）
実施例１において、ポリオキシエチレン（ｎ＝１３）セチルエーテルの０．１質量％水溶液を０．０１質量％水溶液とし、ポリオキシエチレンアルキルエーテル化合物の塗工量が片面あたり０．００１ｇ／ｍ２となるようにする以外は実施例１と同様にして、実施例１３のサンプルを作製した。
【００６２】
（実施例１４）
実施例１において、ポリオキシエチレン（ｎ＝１３）セチルエーテルの０．１質量％水溶液を１質量％水溶液とし、ポリオキシエチレンアルキルエーテル化合物の塗工量が片面あたり０．１ｇ／ｍ２となるようにする以外は実施例１と同様にして、実施例１４のサンプルを作製した。
【００６３】
（実施例１５）
実施例１において、ポリオキシエチレン（ｎ＝１３）セチルエーテルの０．１質量％水溶液を２質量％水溶液とし、ポリオキシエチレンアルキルエーテル化合物の塗工量が片面あたり０．２ｇ／ｍ２となるようにする以外は実施例１と同様にして、実施例１５のサンプルを作製した。
【００６４】
（比較例１）
実施例１において、ラテックス層を設けない以外は実施例１と同様にして、比較例１のサンプルを作製した。
【００６５】
（比較例２）
実施例１において、塗工紙にポリオキシエチレンアルキルエーテル化合物を塗工しない以外は実施例１と同様にして、比較例２のサンプルを作製した。
【００６６】
（比較例３）
実施例１において、ポリオキシエチレン（ｎ＝１３）セチルエーテルをポリオキシエチレン（ｎ＝５）ラウリルエーテル硫酸エステルに変更する以外は実施例１と同様にして、比較例３のサンプルを作製した。
【００６７】
（比較例４）
上記原紙に、スチレン−ブタジエン共重合体ラテックスの６．０質量％水分散液であるラテックス層塗工液をロッドメタリングサイズプレス方式で両面に塗工した。ラテックスの塗工量は、片面あたり乾燥固形分で１．５ｇ／ｍ２とした。
【００６８】
上記のラテックス層を有する原紙に、ブレードコーターでインク受容層塗工液を片面あたり乾燥固形分で１５ｇ／ｍ２となるよう両面に塗工し、比較例４のサンプルを作製した。インク受容層塗工液は、平均粒子径１．０μｍの重質炭酸カルシウム１００質量部に対して、スチレン−ブタジエン共重合体ラテックス（ＪＳＲ−２６０５Ｇ、ＪＳＲ社製）１０質量部、燐酸エステル化澱粉（ＭＳ＃４６００、日本食品化工社製）４質量部およびポリオキシエチレン（ｎ＝１３）セチルエーテル０．０７６質量部を水に添加し、十分に攪拌して調製した。
【００６９】
（ポリオキシエチレンアルキルエーテル化合物の上領域含有割合）
各サンプルのインク受容層を厚み方向で上下領域に２等分となるように剥離し、下領域（原紙に近い側）と上領域（原紙から遠い側）とを各々個別に集め、インク受容層を粉砕し純水に浸し、超音波洗浄機に掛けて純水中に抽出する。抽出液に含有するポリオキシエチレンアルキルエーテル化合物を液体クロマトグラフィーで定量分析し、検量線から含有量を算出する。ポリオキシエチレンアルキルエーテル化合物の上領域の含有割合を下記のように区分し、結果を表１に示す。なお、比較例３は、比較例３で使用したポリオキシエチレン（ｎ＝５）ラウリルエーテル硫酸エステルの含有割合を示す。
３：上領域に８０質量％以上の範囲で含有する。
２：上領域に５０質量％超８０質量％未満の範囲で含有する。
１：上領域に５０質量％以下の範囲で含有する。
【００７０】
＜インクジェット印刷機の印刷＞
インクジェット印刷機としてコダック社製印刷機Ｐｒｏｓｐｅｒ  ５０００ＸＬ  Ｐｒｅｓｓを用いて、印刷速度：６０ｍ／分、使用インク：水性顔料インク、各印刷速度で１５分間、所定の評価画像を印刷する。
【００７１】
＜ドット拡散不良の抑制性評価＞
評価画像として各色ベタ画像を用い、上記のようにインクジェット印刷機で印刷する。画像に現れる白筋の発生状態を下記の３段階で官能評価する。本発明において、２および３の評価であればドット拡散不良の発生が抑制されているとする。
３：白筋が認められず、良好である。
２：白筋が僅かに認識できるが、実用上問題ない。
１：白筋が認識でき、実用上問題となる。
【００７２】
＜インクの裏抜けの抑制性評価＞
評価画像として文字・写真・イラストをレイアウトする画像を用い、インクジェット印刷機で印刷する。反対面からの印刷画像の視認程度を下記の３段階で官能評価する。本発明において、２および３の評価であればインクの裏抜けの発生が抑制されているとする。
３：視認が軽度であり、良好である。
２：幾分視認されるが、実用上問題ない。
１：視認され、実用上問題となる。
【００７３】
＜コックリングの抑制性評価＞
評価画像として各色ベタ画像を用い、同じ画像を片面に２度インクジェット印刷機で印刷する。サンプルのコックリングの状態を下記の２段階で官能評価する。本発明において、２の評価であればコックリングの発生が抑制されているとする。
２：実用上に問題ない。
１：実用上に問題となる。
【００７４】
【表１】
2014140979.tif 000002
【００７５】
表１より明らかなように、本発明に相当するサンプルである実施例１〜１５は、優れたドット拡散不良の発生を抑制しつつ、インクの裏抜けおよびコックリングの発生を抑制することができると分かる。
【００７６】
一方、本発明の条件を満足しないサンプルである比較例１〜４では、このような効果は得られないと分かる。